СПОСОБ ИЗВЛЕЧЕНИЯ БЛАГОРОДНЫХ МЕТАЛЛОВ ИЗ КОНЦЕНТРАТОВ

1. Способ извлечения благородных металлов из концентратов, включающий плавку шихты со свинецсодержащими материалами, отделение золотосвинцового сплава и разделение компонентов, отличающийся тем, что исходный материал шихтуют с восстановителем, шлакообразующими флюсами и плавят при температуре 1100-1200°C, образующийся золото-свинцовый сплав подвергают электролитическому растворению в азотнокислом электролите, при этом золото выделяют в шлам, а из электролита осаждают свинец в виде труднорастворимой соли, которую возвращают на плавку.
2. Способ по п.1, отличающийся тем, что в качестве восстановителя используют металлическое железо в количестве 110-130% от стехиометрически необходимого для восстановления свинца.
2
3
3
3
2
3. Способ по п.1, отличающийся тем, электролитическое растворение золотосвинцового сплава ведут при анодной плотности тока 800-1500 А/м, в электролизную ванну непрерывно подают свежий электролит, содержащий 15-30 г/л HNO с расходом, при котором вытекающий из ванны товарный электролит содержит 1-3 г/л HNO и 50-100 г/л Pb(NO), при этом для предотвращения восстановления свинца катод отделяют от анода анионообменной мембраной.
2
3
4. Способ по п.1, отличающийся тем, что в товарный электролит вне электролизной ванны добавляют карбонат натрия NaCO до pH 1,5-2,5, образующийся при этом карбонат свинца используют в качестве свинецсодержащего материала при плавке, при этом суммарное количество оборотного свинца, содержащегося в исходном материале в шихте плавки, составляет 5-10% от массы концентрата.